(57)【特許請求の範囲】
【請求項１】
光学フィルムと、前記光学フィルムの少なくとも片面に積層された粘着剤層と、前記光学フィルムと前記粘着剤層との間に介在される下塗り層とを備え、
前記粘着剤層は、原料モノマーを重合することにより調製される粘着剤組成物からなり、
前記粘着剤組成物は、原料モノマーとして、アルキル基の炭素数が４〜１８であり、アルキル基が、直鎖または分岐アルキルである（メタ）アクリル酸アルキルエステルと、不飽和カルボン酸および／またはカルボキシアルキルアクリレートと、下記一般式（１）で表されるリン酸基含有ビニルモノマーと、アルコキシシリル基含有ビニルモノマーとを含有し、
原料モノマーの配合割合は、原料モノマーの総量１００重量部に対して、前記（メタ）アクリル酸アルキルエステルが６０〜９９重量部であり、前記不飽和カルボン酸、カルボキシアルキルアクリレート、前記リン酸基含有ビニルモノマーおよび前記アルコキシシリル基含有ビニルモノマーの総量が１〜４０重量部であり、
原料モノマー中、前記不飽和カルボン酸およびカルボキシアルキルアクリレートのカルボキシル基濃度が０．０５〜１．５０ミリモル／ｇであり、かつ、リン酸基濃度が０．０１〜０．４５ミリモル／ｇであり、
前記下塗り層は、オキサゾリン基含有ポリマーを含んでいることを特徴とする、粘着型光学フィルム。
【化１】
0004722781.tif 000012
（一般式（１）中、Ｒ１は、水素原子またはメチル基を、Ｒ２は、下記一般式（２）で表されるポリオキシアルキレン基を、Ｘは、下記一般式（３）で表されるリン酸基またはその塩を示す。）
【化２】
0004722781.tif 000013
（一般式（２）中、ｎは１〜４の整数、ｍは２以上の整数を示す。）
【化３】
0004722781.tif 000014
（一般式（３）中、Ｍ１およびＭ２は、それぞれ独立に、水素原子またはカチオンを示す。）
【請求項２】
原料モノマーの配合割合は、原料モノマーの総量１００重量部に対して、前記（メタ）アクリル酸アルキルエステルが６０〜９９重量部、前記不飽和カルボン酸およびカルボキシアルキルアクリレートが０．５〜１５重量部、前記リン酸基含有ビニルモノマーが０．５〜２０重量部、前記アルコキシシリル基含有ビニルモノマーが３９重量部以下であることを特徴とする、請求項１に記載の粘着型光学フィルム。
【請求項３】
前記アルコキシシリル基含有ビニルモノマーの配合割合が、原料モノマーの総量１００重量部に対して、０．００１〜１重量部であることを特徴とする、請求項１または２に記載の粘着型光学フィルム。
【請求項４】
前記粘着剤組成物が、水分散型粘着剤組成物であることを特徴とする、請求項１〜３のいずれかに記載の粘着型光学フィルム。
【請求項５】
前記下塗り層が、オキサゾリン基含有ポリマーとカルボキシル基を複数含有する高分子化合物との混合物からなることを特徴とする、請求項１〜４のいずれかに記載の粘着型光学フィルム。
【請求項６】
前記オキサゾリン基含有ポリマーが、アクリル骨格からなる主鎖を含み、前記主鎖の側鎖にオキサゾリン基を含んでいることを特徴とする、請求項１〜５のいずれかに記載の粘着型光学フィルム。
【請求項７】
前記カルボキシル基を複数含有する高分子化合物は、数平均分子量が、１０００以上であることを特徴とする、請求項５または６に記載の粘着型光学フィルム。
【請求項８】
請求項１〜７のいずれかに記載の粘着型光学フィルムを少なくとも１枚用いた画像表示装置。
【発明の詳細な説明】
【技術分野】
【０００１】
本発明は、粘着型光学フィルムおよび画像表示装置、詳しくは、粘着剤層と下塗り層とを備える各種光学フィルムとして用いられる粘着型光学フィルムおよび画像表示装置に関する。
【背景技術】
【０００２】
従来より、偏光フィルム、位相差フィルム、輝度向上フィルム、視野角拡大フィルムなどの光学フィルムが、各種産業用途に用いられており、例えば、液晶ディスプレイ、有機エレクトロルミネセンス装置（有機ＥＬ表示装置）、プラズマディスプレイパネル（ＰＤＰ）などの画像表示装置に貼着して用いられている。
液晶ディスプレイに貼着される光学フィルムとして、光学フィルムに粘着剤を積層した粘着型光学フィルムが知られている。
【０００３】
例えば、アクリル系ポリマー溶液に、イソシアネート系多官能性化合物を加えて粘着剤溶液を調製し、これを、水分散性ポリエステル系樹脂からなる下塗り層（アンカー層）付き偏光フィルムに、積層（ラミネート）した粘着型光学フィルムが提案されている（例えば、特許文献１参照。）。
また、近年、環境負荷の観点から、有機溶剤の使用を低減することが望まれており、溶媒として有機溶剤を使用する溶剤型粘着剤から、分散媒として水を使用する水分散型粘着剤への転換が望まれている。
【０００４】
このような水分散型粘着剤として、例えば、共重合体エマルジョンを含む感圧接着剤組成物であって、共重合体が、共重合体全体に対して１０〜５０重量％のメタクリル酸２−エチルヘキシルが共重合されており、かつ、共重合体のガラス転移温度が−２５℃以下である感圧性接着剤組成物が提案されている（例えば、特許文献２参照。）。
【特許文献１】特開２００４−５４００７号公報
【特許文献２】特開２００１−２５４０６３号公報
【発明の開示】
【発明が解決しようとする課題】
【０００５】
しかし、上記のような特許文献１を含む従来の粘着剤は、光学フィルムとの密着力が低く、通常、液晶ディスプレイに、光学フィルムを貼着する場合には、光学フィルムを液晶ディスプレイに貼着した後、必要により位置調整のために一旦剥離して、再貼着（リワーク）するところ、このような粘着剤では、剥離時に、液晶ディスプレイの表面に粘着剤が残ってしまい（以下、「粘着剤残り」という。）、リワーク性が十分でないという不具合がある。
【０００６】
また、粘着型光学フィルムの切断や搬送時などの使用工程におけるハンドリングの際、粘着型光学フィルムの端部が人やまわりの物に接触すると、その部分の粘着剤が欠ける（以下、「粘着剤欠け」という。）ことがある。このように粘着剤欠けした粘着型光学フィルムを液晶ディスプレイに貼着すると、表示不良が生じるという不具合がある。
また、上記のような特許文献２を含む従来の水分散型粘着剤は、ポリオレフィンなどの疎水性被着体に対する接着性が改善されるものの、ガラスなどの親水性被着体に対する接着性が特に低く、液晶ディスプレイなどのガラス基板に強固に接着することが困難であるという不具合がある。
【０００７】
さらに、粘着型光学フィルムとして積層される粘着剤には、苛酷な加熱によっても欠陥が発生しない高い耐加熱性が要求される。また、用途によっては、苛酷な加熱条件だけでなく、苛酷な加熱加湿条件で使用される場合もあり、高い耐湿熱性も要求される。
本発明の目的は、ガラス基板との接着性が高く、高い耐加熱性や耐湿熱性を有する粘着剤組成物からなる粘着剤層を備えた粘着型光学フィルム、および、その粘着型光学フィルムを用いた画像表示装置を提供することにある。
【課題を解決するための手段】
【０００８】
上記の目的を達成するために、本発明の粘着型光学フィルムは、光学フィルムと、前記光学フィルムの少なくとも片面に積層された粘着剤層と、前記光学フィルムと前記粘着剤層との間に介在される下塗り層とを備え、前記粘着剤層は、原料モノマーを重合することにより調製される粘着剤組成物からなり、前記粘着剤組成物は、原料モノマーとして、アルキル基の炭素数が４〜１８であり、アルキル基が、直鎖または分岐アルキルである（メタ）アクリル酸アルキルエステルと、不飽和カルボン酸および／またはカルボキシアルキルアクリレートと、下記一般式（１）で表されるリン酸基含有ビニルモノマーと、アルコキシシリル基含有ビニルモノマーとを含有し、原料モノマーの配合割合は、原料モノマーの総量１００重量部に対して、前記（メタ）アクリル酸アルキルエステルが６０〜９９重量部であり、前記不飽和カルボン酸、カルボキシアルキルアクリレート、前記リン酸基含有ビニルモノマーおよび前記アルコキシシリル基含有ビニルモノマーの総量が１〜４０重量部であり、原料モノマー中、前記不飽和カルボン酸およびカルボキシアルキルアクリレートのカルボキシル基濃度が０．０５〜１．５０ミリモル／ｇであり、かつ、リン酸基濃度が０．０１〜０．４５ミリモル／ｇであり、前記下塗り層は、オキサゾリン基含有ポリマーを含んでいることを特徴としている。
【０００９】
【化１】
0004722781.tif 000002
【００１０】
（一般式（１）中、Ｒ１は、水素原子またはメチル基を、Ｒ２は、下記一般式（２）で表されるポリオキシアルキレン基を、Ｘは、下記一般式（３）で表されるリン酸基またはその塩を示す。）
【００１１】
【化２】
0004722781.tif 000003
【００１２】
（一般式（２）中、ｎは１〜４の整数、ｍは２以上の整数を示す。）
【００１３】
【化３】
0004722781.tif 000004
【００１４】
（一般式（３）中、Ｍ１およびＭ２は、それぞれ独立に、水素原子またはカチオンを示す。）
また、本発明の粘着型光学フィルムでは、原料モノマーの配合割合は、原料モノマーの総量１００重量部に対して、前記（メタ）アクリル酸アルキルエステルが６０〜９９重量部、前記不飽和カルボン酸およびカルボキシアルキルアクリレートが０．５〜１５重量部、前記リン酸基含有ビニルモノマーが０．５〜２０重量部、前記アルコキシシリル基含有ビニルモノマーが３９重量部以下であることが好適である。
【００１５】
また、本発明の粘着型光学フィルムでは、前記アルコキシシリル基含有ビニルモノマーの配合割合が、原料モノマーの総量１００重量部に対して、０．００１〜１重量部であることが好適である。
また、本発明の粘着型光学フィルムでは、前記粘着剤組成物が、水分散型粘着剤組成物であることが好適である。
【００１６】
また、本発明の粘着型光学フィルムでは、前記下塗り層が、オキサゾリン基含有ポリマーとカルボキシル基を複数含有する高分子化合物との混合物からなることが好適である。
また、本発明の粘着型光学フィルムでは、前記オキサゾリン基含有ポリマーが、アクリル骨格からなる主鎖を含み、前記主鎖の側鎖にオキサゾリン基を含んでいることが好適である。
【００１７】
また、本発明の粘着型光学フィルムでは、前記カルボキシル基を複数含有する高分子化合物は、数平均分子量が、１０００以上であることが好適である。
また、本発明の画像表示装置は、上記した粘着型光学フィルムを少なくとも１枚用いていることを特徴としている。
【発明の効果】
【００１８】
本発明の粘着型光学フィルムは、ガラス基板との接着力が高く、強固な接着を達成することができる。さらに、高い耐加熱性や耐湿熱性を有するので、高温雰囲気下や高温高湿雰囲気下でも優れた耐久性を得ることができる。そのため、本発明の粘着型光学フィルムが用いられている本発明の画像表示装置は、高い耐久性を実現することができる。
【発明を実施するための最良の形態】
【００１９】
本発明の粘着型光学フィルムは、光学フィルムと、光学フィルムの少なくとも片面に積層された粘着剤層と、光学フィルムと粘着剤層との間に介在される下塗り層とを備えている。
本発明の粘着型光学フィルムでは、粘着剤層は粘着剤組成物からなり、この粘着剤組成物は、水分散型粘着剤組成物であって、原料モノマーとして、アルキル基の炭素数が４〜１８の（メタ）アクリル酸アルキルエステル、カルボキシル基含有ビニルモノマー、下記一般式（１）で表されるリン酸基含有ビニルモノマーおよび上記したモノマーと共重合可能な共重合性ビニルモノマーを含有し、原料モノマーの配合割合は、原料モノマーの総量１００重量部に対して、（メタ）アクリル酸アルキルエステルが６０〜９９重量部であり、カルボキシル基含有ビニルモノマー、リン酸基含有ビニルモノマーおよび共重合性ビニルモノマーの総量が１〜４０重量部であり、原料モノマー中、カルボキシル基濃度が０．０５〜１．５０ミリモル／ｇであり、かつ、リン酸基濃度が０．０１〜０．４５ミリモル／ｇである。
【００２０】
【化４】
0004722781.tif 000005
【００２１】
（一般式（１）中、Ｒ１は、水素原子またはメチル基を、Ｒ２は、ポリオキシアルキレン基を、Ｘは、リン酸基またはその塩を示す。）
アルキル基の炭素数が４〜１８の（メタ）アクリル酸アルキルエステルとしては、メタクリル酸アルキルエステルおよび／またはアクリル酸アルキルエステルであって、例えば、（メタ）アクリル酸ブチル、（メタ）アクリル酸イソブチル、（メタ）アクリル酸ｓｅｃ−ブチル、（メタ）アクリル酸ｔ−ブチル、（メタ）アクリル酸ペンチル、（メタ）アクリル酸ネオペンチル、（メタ）アクリル酸イソアミル、（メタ）アクリル酸ヘキシル、（メタ）アクリル酸へプチル、（メタ）アクリル酸オクチル、（メタ）アクリル酸２−エチルへキシル、（メタ）アクリル酸イソオクチル、（メタ）アクリル酸ノニル、（メタ）アクリル酸イソノニル、（メタ）アクリル酸デシル、（メタ）アクリル酸イソデシル、（メタ）アクリル酸ウンデシル、（メタ）アクリル酸ドデシル、（メタ）アクリル酸トリデシル、（メタ）アクリル酸テトラデシル、（メタ）アクリル酸ペンタデシル、（メタ）アクリル酸ヘキサデシル、（メタ）アクリル酸ヘプタデシル、（メタ）アクリル酸オクタデシルなどの（メタ）アクリル酸アルキル（炭素数４〜１８の直鎖または分岐アルキル）エステルなどが挙げられる。これら（メタ）アクリル酸アルキルエステルは、適宜、単独または併用して用いてもよく、その配合割合（重量比）は、例えば、１／９９〜５５／４５（アクリル酸ブチル／アクリル酸２−エチルヘキシル）、好ましくは、５／９５〜６０／４０である。
【００２２】
（メタ）アクリル酸アルキルエステルの配合割合は、原料モノマーの総量１００重量部に対して、例えば、６０〜９９重量部、好ましくは、７０〜９９重量部、さらに好ましくは、８０〜９９重量部、とりわけ好ましくは、８０〜９８重量部である。
カルボキシル基含有ビニルモノマーとしては、分子内にカルボキシル基を有するビニルモノマーであり、必須成分として、不飽和カルボン酸および／またはカルボキシアルキルアクリレートが挙げられる。
不飽和カルボン酸としては、例えば、（メタ）アクリル酸、フマル酸、マレイン酸、イタコン酸、クロトン酸、ケイ皮酸などの不飽和カルボン酸などが挙げられる。
カルボキシアルキルアクリレートとしては、例えば、β−カルボキシエチルアクリレート、カルボキシペンチルアクリレート、ω−カルボキシ−ポリカプロラクトンモノアクリレートなどが挙げられる。
また、カルボキシル基含有ビニルモノマーとして、任意成分として、例えば、イタコン酸モノメチル、イタコン酸モノブチル、２−アクリロイルオキシエチルフタル酸などの不飽和ジカルボン酸モノエステル、例えば、２−メタクリロイルオキシエチルトリメリット酸、２−メタクリロイルオキシエチルピロメリット酸などの不飽和トリカルボン酸モノエステルなども挙げられる。
【００２３】
また、カルボキシル基含有ビニルモノマーとしては、任意成分として、例えば、無水イタコン酸、無水マレイン酸、無水フマル酸などの不飽和ジカルボン酸無水物なども挙げられる。
これらカルボキシル基含有ビニルモノマーは、適宜、単独または併用して用いられる。
カルボキシル基含有ビニルモノマーのカルボキシル基濃度は、原料モノマー中、例えば、０．０５〜１．５０ミリモル／ｇ、好ましくは、０．２０〜０．９０ミリモル／ｇである。カルボキシル基含有ビニルモノマーのカルボキシル基濃度を、上記した範囲にするには、カルボキシル基含有ビニルモノマーの分子量にもよるが、カルボキシル基含有ビニルモノマーの配合割合を、原料モノマーの総量１００重量部に対して、例えば、０．４〜４１重量部、好ましくは、１．４〜２５重量部に設定する。また、カルボキシル基含有ビニルモノマーの配合割合は、原料モノマーの総量１００重量部に対して、上記したカルボキシル基濃度の範囲内で、例えば、０．５〜１５重量部、好ましくは、０．５〜１０重量部、さらに好ましくは、１〜１０重量部に設定することもできる。上記した範囲より少ないと、水分散型粘着剤組成物の凝集力が低下し、上記した範囲より多いと、乳化重合時の安定性および水分散型粘着剤組成物の耐水性が低下する。
【００２４】
なお、カルボキシル基含有ビニルモノマーのカルボキシル基濃度は、下記式により算出される。
カルボキシル基濃度［ミリモル／ｇ］＝１０００×｛（カルボキシル基含有ビニルモノマーの配合重量［ｇ］）／（カルボキシル基含有ビニルモノマーの分子量［ｇ／モル］）｝／（原料モノマー総重量［ｇ］）
なお、上記式中、原料モノマー総重量は、水や、後述する開始剤、乳化剤、連鎖移動剤、架橋剤、粘度調整剤などの添加剤を含まない重量である。
【００２５】
下記一般式（１）で表されるリン酸基含有ビニルモノマーは、ポリアルキレンオキシド（メタ）アクリレートリン酸エステルであって、
【００２６】
【化５】
0004722781.tif 000006
【００２７】
（一般式（１）中、Ｒ１は、水素原子またはメチル基を、Ｒ２は、ポリオキシアルキレン基を、Ｘは、リン酸基またはその塩を示す。）
Ｒ２で示されるポリオキシアルキレン基としては、下記一般式（２）で表され、
【００２８】
【化６】
0004722781.tif 000007
【００２９】
（一般式（２）中、ｎは１〜４の整数、ｍは２以上の整数を示す。）
例えば、ポリオキシエチレン基（一般式（２）中、ｎ＝２に相当。）、ポリオキシプロピレン基（一般式（２）中、ｎ＝３に相当。）およびこれらのランダム、ブロックまたはグラフトユニットなどが挙げられ、これらオキシアルキレン基の重合度、すわわち、一般式（２）中、ｍは、好ましくは、４以上、通常４０以下が挙げられる。
【００３０】
オキシアルキレン基の重合度が高いほど、そのリン酸基を有する側鎖の運動性が高く、ガラスと迅速に相互作用することから、水分散型粘着剤組成物のガラス基板への接着性が向上する。
また、Ｘで示されるリン酸基またはその塩は、下記一般式（３）で表され、
【００３１】
【化７】
0004722781.tif 000008
【００３２】
（一般式（３）中、Ｍ１およびＭ２は、それぞれ独立に、水素原子またはカチオンを示す。）
カチオンとしては、特に制限されず、例えば、ナトリウム、カリウムなどのアルカリ金属、例えば、カルシウム、マグネシウムなどのアルカリ土類金属などの無機カチオン、例えば、４級アミン類などの有機カチオンなどが挙げられる。
【００３３】
また、リン酸基含有ビニルモノマーは、一般に市販されているものを用いることができ、例えば、Ｓｉｐｏｍｅｒ  ＰＡＭ−１００（ローディア日華（株）製）、Ｐｈｏｓｍｅｒ  ＰＥ（ユニケミカル（株）製）、Ｐｈｏｓｍｅｒ  ＰＥＨ（ユニケミカル（株）製）、Ｐｈｏｓｍｅｒ  ＰＥＤＭ（ユニケミカル（株）製）などのモノ［ポリ（エチレンオキシド）メタクリレート］リン酸エステル、例えば、Ｓｉｐｏｍｅｒ  ＰＡＭ−２００（ローディア日華（株）製）、Ｐｈｏｓｍｅｒ  ＰＰ（ユニケミカル（株）製）、Ｐｈｏｓｍｅｒ  ＰＰＨ（ユニケミカル（株）製）、Ｐｈｏｓｍｅｒ  ＰＰＤＭ（ユニケミカル（株）製）などのモノ［ポリ（プロピレンオキシド）メタクリレート］リン酸エステルなどが挙げられる。
【００３４】
これらリン酸基含有ビニルモノマーは、適宜、単独または併用して用いられる。
リン酸基含有ビニルモノマーのリン酸基濃度は、原料モノマー中、例えば、０．０１〜０．４５ミリモル／ｇ、好ましくは、０．０２〜０．２０ミリモル／ｇである。リン酸基含有ビニルモノマーのリン酸基濃度を、上記した範囲にするには、リン酸基含有ビニルモノマーの分子量にもよるが、リン酸基含有ビニルモノマーの配合割合を、原料モノマーの総量１００重量部に対して、例えば、０．４〜２２重量部、好ましくは、０．８〜１０重量部に設定する。また、リン酸基含有ビニルモノマーの配合割合は、原料モノマーの総量１００重量部に対して、上記したリン酸基濃度の範囲内で、例えば、０．５〜２０重量部、好ましくは、０．５〜１０重量部、さらに好ましくは、１〜５重量部に設定することもできる。上記した範囲より少ないと、ガラス基板への接着力向上の効果が十分得られず、上記した範囲より多いと、乳化重合時の安定性が低下したり、水分散型粘着剤組成物の弾性率が高くなることにより接着性が低下する場合がある。
【００３５】
なお、リン酸基含有ビニルモノマーのリン酸基濃度は、下記式により算出される。
リン酸基濃度［ミリモル／ｇ］＝１０００×｛（リン酸基含有ビニルモノマーの配合重量［ｇ］）／（リン酸基含有ビニルモノマーの分子量［ｇ／モル］）｝／（原料モノマー総重量［ｇ］）
なお、上記式中、原料モノマー総重量は、水や、開始剤、乳化剤、連鎖移動剤、架橋剤、粘度調整剤などの添加剤を含まない重量である。
【００３６】
上記したモノマーと共重合可能な共重合性ビニルモノマーとしては、必須成分として、アルコキシシリル基含有ビニルモノマーが挙げられる。アルコキシシリル基含有ビニルモノマーとしては、例えば、シリコーン系(メタ)アクリレートモノマーや、シリコーン系ビニルモノマーなどが挙げられる。
シリコーン系(メタ)アクリレートモノマーとしては、例えば、(メタ)アクリロイルオキシメチル−トリメトキシシラン、(メタ)アクリロイルオキシメチル−トリエトキシシラン、２−(メタ)アクリロイルオキシエチル−トリメトキシシラン、２−(メタ)アクリロイルオキシエチル−トリエトキシシラン、３−(メタ)アクリロイルオキシプロピル−トリメトキシシラン、３−(メタ)アクリロイルオキシプロピル−トリエトキシシラン、３−(メタ)アクリロイルオキシプロピル−トリプロポキシシラン、３−(メタ)アクリロイルオキシプロピル−トリイソプロポキシシラン、３−(メタ)アクリロイルオキシプロピル−トリブトキシシランなどの(メタ)アクリロイルオキシアルキル−トリアルコキシシラン、例えば、(メタ)アクリロイルオキシメチル−メチルジメトキシシラン、(メタ)アクリロイルオキシメチル−メチルジエトキシシラン、２−(メタ)アクリロイルオキシエチル−メチルジメトキシシラン、２−(メタ)アクリロイルオキシエチル−メチルジエトキシシラン、３−(メタ)アクリロイルオキシプロピル−メチルジメトキシシラン、３−(メタ)アクリロイルオキシプロピル−メチルジエトキシシラン、３−(メタ)アクリロイルオキシプロピル−メチルジプロポキシシラン、３−(メタ)アクリロイルオキシプロピル−メチルジイソプロポキシシラン、３−(メタ)アクリロイルオキシプロピル−メチルジブトキシシラン、３−(メタ)アクリロイルオキシプロピル−エチルジメトキシシラン、３−(メタ)アクリロイルオキシプロピル−エチルジエトキシシラン、３−(メタ)アクリロイルオキシプロピル−エチルジプロポキシシラン、３−(メタ)アクリロイルオキシプロピル−エチルジイソプロポキシシラン、３−(メタ)アクリロイルオキシプロピル−エチルジブトキシシラン、３−(メタ)アクリロイルオキシプロピル−プロピルジメトキシシラン、３−(メタ)アクリロイルオキシプロピル−プロピルジエトキシシランなどの(メタ)アクリロイルオキシアルキル−アルキルジアルコキシシランや、これらに対応する(メタ)アクリロイルオキシアルキル−ジアルキル(モノ)アルコキシシランなどが挙げられる。
また、シリコーン系ビニルモノマーとしては、例えば、ビニルトリメトキシシラン、ビニルトリエトキシシラン、ビニルトリプロポキシシラン、ビニルトリイソプロポキシシラン、ビニルトリブトキシシランなどのビニルトリアルコキシシランの他、これらに対応するビニルアルキルジアルコキシシランや、ビニルジアルキルアルコキシシラン、例えば、ビニルメチルトリメトキシシラン、ビニルメチルトリエトキシシラン、β−ビニルエチルトリメトキシシラン、β−ビニルエチルトリエトキシシラン、γ−ビニルプロピルトリメトキシシラン、γ−ビニルプロピルトリエトキシシラン、γ−ビニルプロピルトリプロポキシシラン、γ−ビニルプロピルトリイソプロポキシシラン、γ−ビニルプロピルトリブトキシシランなどのビニルアルキルトリアルコキシシランの他、これらに対応する(ビニルアルキル)アルキルジアルコキシシランや、(ビニルアルキル)ジアルキル(モノ)アルコキシシランなどが挙げられる。
また、共重合性ビニルモノマーとして、任意成分として、例えば、カルボン酸以外の官能基含有ビニルモノマーが挙げられる。
そのような官能基含有ビニルモノマーとしては、例えば、酢酸ビニル、プロピオン酸ビニルなどのカルボン酸ビニルエステル、例えば、アクリル酸２−ヒドロキシエチル、アクリル酸２−ヒドロキシプロピル、アクリル酸２−ヒドロキシブチルなどの水酸基含有ビニルモノマー、例えば、(メタ)アクリルアミド、Ｎ，Ｎ−ジメチル(メタ)アクリルアミド、Ｎ，Ｎ−ジエチル(メタ)アクリルアミド、Ｎ−イソプロピル(メタ)アクリルアミド、Ｎ−ブチル(メタ)アクリルアミド、Ｎ−メトキシメチル（メタ）アクリルアミド、Ｎ−メチロール(メタ)アクリルアミド、Ｎ−メチロールプロパン(メタ)アクリルアミド、Ｎ−ビニルカルボン酸アミドなどのアミド基含有不飽和モノマー、例えば、(メタ)アクリル酸グリシジル、(メタ)アクリル酸メチルグリシジルなどのグリシジル基含有不飽和モノマー、例えば、アクリロニトリル、メタクリロニトリルなどのシアノ基含有不飽和モノマー、例えば、２−メタクリロイルオキシエチルイソシアネートなどのイソシアネート基含有不飽和モノマー、例えば、スチレンスルホン酸、アリルスルホン酸、２−(メタ)アクリルアミド−２−メチルプロパンスルホン酸、(メタ)アクリルアミドプロパンスルホン酸、スルホプロピル(メタ)アクリレート、(メタ)アクリロイルオキシナフタレンスルホン酸などのスルホン酸基含有不飽和モノマー、例えば、Ｎ−シクロヘキシルマレイミド、Ｎ−イソプロピルマレイミド、Ｎ−ラウリルマレイミド、Ｎ−フェニルマレイミドなどのマレイミド系モノマー、例えば、Ｎ−メチルイタコンイミド、Ｎ−エチルイタコンイミド、Ｎ−ブチルイタコンイミド、Ｎ−オクチルイタコンイミド、Ｎ−２−エチルヘキシルイタコンイミド、Ｎ−シクロヘキシルイタコンイミド、Ｎ−ラウリルイタコンイミドなどのイタコンイミド系モノマー、例えば、Ｎ−(メタ)アクリロイルオキシメチレンスクシンイミド、Ｎ−(メタ)アクリロイル−６−オキシヘキサメチレンスクシンイミド、Ｎ−(メタ)アクリロイル−８−オキシオクタメチレンスクシンイミドなどのスクシンイミド系モノマー、例えば、(メタ)アクリル酸ポリエチレングリコール、(メタ)アクリル酸ポリプロピレングリコール、(メタ)アクリル酸メトキシエチレングリコール、(メタ)アクリル酸メトキシポリプロピレングリコールなどのグリコール系アクリルエステルモノマーなどが挙げられる。
【００３７】
さらに、上記した官能基含有ビニルモノマーとしては、多官能性モノマーが挙げられる。
多官能性モノマーとしては、例えば、エチレングリコールジ(メタ)アクリレート、ジエチレングリコールジ(メタ)アクリレート、トリエチレングリコールジ(メタ)アクリレート、トリメチロールプロパントリ（メタ）アクリレート、テトラエチレングリコールジ(メタ)アクリレートなどの(モノまたはポリ)エチレングリコールジ(メタ)アクリレートや、プロピレングリコールジ(メタ)アクリレートなどの(モノまたはポリ)プロピレングリコールジ(メタ)アクリレートなどの(モノまたはポリ)アルキレングリコールジ(メタ)アクリレートの他、ネオペンチルグリコールジ(メタ)アクリレート、１,６−ヘキサンジオールジ(メタ)アクリレート、ペンタエリスリトールジ(メタ)アクリレート、トリメチロールプロパントリ(メタ)アクリレート、ペンタエリスリトールトリ(メタ)アクリレート、ジペンタエリスリトールヘキサ(メタ)アクリレート、ジビニルベンゼンなどが挙げられる。また、多官能性モノマーとして、エポキシアクリレート、ポリエステルアクリレート、ウレタンアクリレートなども挙げられる。
【００３８】
また、共重合性ビニルモノマーとしては、上記したアルコキシシリル基含有ビニルモノマーの他に、任意成分として、例えば、スチレンなどの芳香族系ビニルモノマー、例えば、（メタ）アクリル酸メチル、（メタ）アクリル酸エチル、（メタ）アクリル酸プロピル、（メタ）アクリル酸イソプロピルなどの（メタ）アクリル酸アルキル（炭素数１〜３の直鎖または分岐アルキル）エステル、例えば、(メタ)アクリル酸シクロヘキシル、(メタ)アクリル酸ボルニル、(メタ)アクリル酸イソボルニルなどの(メタ)アクリル酸脂環式炭化水素エステル、例えば、(メタ)アクリル酸フェニルなどの(メタ)アクリル酸アリールエステル、例えば、(メタ)アクリル酸メトキシエチル、(メタ)アクリル酸エトキシエチルなどのアルコキシ基含有不飽和モノマー、例えば、エチレン、プロピレン、イソプレン、ブタジエン、イソブチレンなどのオレフィン系モノマー、例えば、ビニルエーテルなどのビニルエーテル系モノマー、例えば、塩化ビニルなどのハロゲン原子含有不飽和モノマー、その他、例えば、Ｎ−ビニルピロリドン、Ｎ−(１−メチルビニル)ピロリドン、Ｎ−ビニルピリジン、Ｎ−ビニルピペリドン、Ｎ−ビニルピリミジン、Ｎ−ビニルピペラジン、Ｎ−ビニルピラジン、Ｎ−ビニルピロール、Ｎ−ビニルイミダゾール、Ｎ−ビニルオキサゾール、Ｎ−ビニルモルホリン、(メタ)アクリル酸テトラヒドロフルフリルなどのビニル基含有複素環化合物、例えば、フッ素（メタ）アクリレートなどの、フッ素原子などのハロゲン原子を含有するアクリル酸エステル系モノマーなどが挙げられる。
【００４１】
これら共重合性ビニルモノマーは、適宜、単独または併用して用いられる。
共重合性ビニルモノマーとしてアルコキシシリル基含有ビニルモノマーを用いることにより、ポリマー鎖にアルコキシシリル基が導入され、それ同士の反応により架橋構造を形成することができる。特に水分散型粘着剤組成物では、後述する架橋剤では不均一な架橋構造となるため、端末剥がれが起こり易くなる。しかし、アルコキシシリル基含有モノマーを用いると、均一な架橋構造を形成することができるため、ガラス基板への接着固定性を向上させることができる。また、アルコキシシリル基がガラス基板と相互作用して、ガラス基板との接着性を高めることができる。
【００４２】
共重合性ビニルモノマーの配合割合は、原料モノマーの総量１００重量部に対して、例えば、３９重量部以下、好ましくは、１９重量部以下、さらに好ましくは、１８重量部以下である。また、共重合性ビニルモノマーがアルコキシシリル基含有ビニルモノマーである場合には、その配合割合は、原料モノマーの総量１００重量部に対して、例えば、０．００１〜１重量部、好ましくは、０．００５〜０．１重量部である。アルコキシシリル基含有ビニルモノマーが、上記した範囲より少ないと、アルコキシシリル基による架橋が不足して、水分散型粘着剤組成物の凝集力の低下を招いたり、水分散型接着剤組成物とガラス基板との接着性の向上が得られず、上記した範囲より多いと、乳化重合時の安定性低下や接着性の低下を招く場合がある。
【００４３】
また、上記した原料モノマーのうち、上記したカルボキシル基含有ビニルモノマー、リン酸基含有ビニルモノマーおよび共重合性ビニルモノマーの総量は、その配合割合が、原料モノマーの総量１００重量部に対して、例えば、１〜４０重量部、好ましくは、１〜３０重量部、さらに好ましくは、１〜２０重量部、とりわけ好ましくは、２〜２０重量部である。
【００４４】
そして、水分散型粘着剤組成物を調製するには、上記した原料モノマーを、例えば、乳化重合などの重合方法により、共重合する。
乳化重合では、例えば、上記した原料モノマーとともに、重合開始剤、乳化剤、必要に応じて連鎖移動剤などを、水中において適宜配合して共重合する。より具体的には、例えば、一括仕込み法（一括重合法）、モノマー滴下法、モノマーエマルション滴下法などの公知の乳化重合法を採用することができる。なお、モノマー滴下法では、連続滴下または分割滴下が適宜選択される。反応条件などは、適宜選択されるが、重合温度は、例えば、２０〜９０℃である。
【００４５】
重合開始剤としては、特に制限されず、乳化重合に通常使用される重合開始剤が用いられる。例えば、２，２’−アゾビスイソブチロニトリル、２，２’−アゾビス（２−メチルプロピオンアミジン）二硫酸塩、２，２’−アゾビス（２−メチルプロピオンアミジン）二塩酸塩、２，２’−アゾビス（２−アミジノプロパン）二塩酸塩、２，２’−アゾビス［Ｎ−（２−カルボキシエチル）−２−メチルプロピオンアミジン］水和物、２，２’−アゾビス（Ｎ，Ｎ’−ジメチレンイソブチルアミジン）、２，２’−アゾビス［２−（２−イミダゾリン−２−イル）プロパン］二塩酸塩などのアゾ系開始剤、例えば、過硫酸カリウム、過硫酸アンモニウムなどの過硫酸塩系開始剤、例えば、ベンゾイルパーオキサイド、ｔ−ブチルハイドロパーオキサイド、過酸化水素などの過酸化物系開始剤、例えば、フェニル置換エタンなどの置換エタン系開始剤、例えば、芳香族カルボニル化合物などのカルボニル系開始剤、例えば、過硫酸塩と亜硫酸水素ナトリウムとの組合せ、過酸化物とアスコルビン酸ナトリウムとの組合せなどのレドックス系開始剤などが挙げられる。
【００４６】
これら重合開始剤は、適宜、単独または併用して用いられる。
これら重合開始剤のうち、アゾ系開始剤が好適に用いられる。
重合開始剤の配合割合は、適宜選択されるが、原料モノマーの総量１００重量部に対して、例えば、０．００５〜１重量部である。
なお、上記した原料モノマーに、重合開始剤を配合する前、または配合しながら、窒素置換によって、モノマー溶液中の溶存酸素濃度を低減してもよい。
【００４７】
乳化剤としては、特に制限されず、乳化重合に通常使用される公知の乳化剤が用いられる。例えば、ラウリル硫酸ナトリウム、ラウリル硫酸アンモニウム、ドデシルベンゼンスルホン酸ナトリウム、ポリオキシエチレンラウリル硫酸ナトリウム、ポリオキシエチレンアルキルエーテル硫酸ナトリウム、ポリオキシエチレンアルキルフェニルエーテル硫酸アンモニウム、ポリオキシエチレンアルキルフェニルエーテル硫酸ナトリウム、ポリオキシエチレンアルキルスルホコハク酸ナトリウムなどのアニオン系乳化剤、例えば、ポリオキシエチレンアルキルエーテル、ポリオキシエチレンアルキルフェニルエーテル、ポリオキシエチレン脂肪酸エステル、ポリオキシエチレンポリオキシプロピレンブロックポリマーなどのノニオン系乳化剤などが挙げられる。
【００４８】
また、これらアニオン系乳化剤やノニオン系乳化剤に、プロペニル基やアリルエーテル基などのラジカル重合性官能基（反応性基）が導入されたラジカル重合性（反応性）乳化剤（例えば、アクアロンＨＳ−１０（第一工業製薬（株）製）、ラテムルＰＤ−１０４（花王（株）製））などが挙げられる。
これら乳化剤は、適宜、単独または併用して用いられる。また、乳化剤の配合割合は、原料モノマーの総量１００重量部に対して、例えば、０．２〜１０重量部、好ましくは、０．５〜５重量部である。
【００４９】
連鎖移動剤は、必要により、水分散型粘着剤組成物の分子量を調節するものであって、乳化重合に通常使用される連鎖移動剤が用いられる。例えば、１−ドデカンチオール、メルカプト酢酸、２−メルカプトエタノール、チオグリコール酸２−エチルへキシル、２，３−ジメチルカプト−１−プロパノールなどのメルカプタン類などが挙げられる。
これら連鎖移動剤は、適宜、単独または併用して用いられる。また、連鎖移動剤の配合割合は、原料モノマーの総量１００重量部に対して、例えば、０．００１〜０．５重量部である。
【００５０】
そして、このような乳化重合によって、得られる共重合体を、水分散型粘着剤組成物のエマルション（水分散液）として調製することができる。
なお、水分散型粘着剤組成物は、例えば、上記した原料モノマーを、乳化重合以外の有機溶剤を使用しない方法によって重合した後に、上記した乳化剤により、水に分散させるようにして調製することもできる。
【００５１】
また、水分散型粘着剤組成物には、その目的および用途に応じて、必要により、架橋剤を配合してもよい。架橋剤としては、例えば、イソシアネート系架橋剤、エポキシ系架橋剤、オキサゾリン系架橋剤、アジリジン系架橋剤、金属キレート系架橋剤などが挙げられる。なお、これら架橋剤は、特に制限されず、油溶性または水溶性の架橋剤が用いられる。これら架橋剤は、適宜、単独または併用して用いられ、その配合割合は、原料モノマーの総量１００重量部に対して、例えば、０．１〜１０重量部である。
【００５２】
また、水分散型粘着剤組成物は、エマルションの安定性を向上する目的で、例えば、アンモニア水などにより、例えば、ｐＨ７〜９、好ましくは、ｐＨ７〜８に調整される。
さらに、水分散型粘着剤組成物には、粘度調整剤、必要に応じて、剥離調整剤、可塑剤、軟化剤、充填剤、着色剤（顔料、染料など）、老化防止剤、界面活性剤など、水分散型粘着剤組成物に通常添加される添加剤を、適宜、添加してもよい。これら添加剤の配合割合は、特に制限されず、適宜、選択することができる。
【００５３】
粘度調整剤としては、特に制限されず、例えば、アクリル系増粘剤などが挙げられる。
このように調製された水分散型粘着剤組成物（固形分）のゲル分率は、例えば、５０〜１００重量％、好ましくは、７０〜１００重量％である。ゲル分率が上記した値より低いと、この水分散型粘着剤組成物を粘着型光学フィルムに適用して、高温高湿の雰囲気下で使用したときに、発泡や剥がれが生じる場合がある。
【００５４】
なお、ゲル分率は、水分散型粘着剤組成物を、テフロンシート（登録商標）で被覆し、これを酢酸エチルに７日間浸漬したときに、下記式で算出することができる。
ゲル分率（重量％）＝（浸漬後のテフロンシートに付着する水分散型粘着剤組成物の重量／浸漬前の水分散型粘着剤組成物の重量）×１００
本発明の粘着型光学フィルムでは、下塗り層は、オキサゾリン基含有ポリマーを含んでいる。
【００５５】
オキサゾリン基含有ポリマーは、例えば、アクリル骨格またはスチレン骨格からなる主鎖を含み、その主鎖の側鎖にオキサゾリン基を有しているものであって、好ましくは、アクリル骨格からなる主鎖を含み、その主鎖の側鎖にオキサゾリン基を有しているオキサゾリン基含有アクリル系ポリマーが挙げられる。
オキサゾリン基としては、例えば、２−オキサゾリン基、３−オキサゾリン基、４−オキサゾリン基などが挙げられ、好ましくは、２−オキサゾリン基が挙げられる。
【００５６】
２−オキサゾリン基としては、一般に、下記一般式（４）で表される。
【００５７】
【化８】
0004722781.tif 000009
【００５８】
（一般式（４）中、Ｒ３、Ｒ４、Ｒ５およびＲ６は、それぞれ独立に、水素原子、ハロゲン原子、アルキル基、アラルキル基、フェニル基または置換フェニル基を示す。）
オキサゾリン基含有ポリマーは、その数平均分子量が、例えば、５０００以上、好ましくは、１００００以上であり、通常、１００００００以下が好ましい。数平均分子量が５０００より低いと、下塗り層の強度が不足して凝集破壊を起こし、投錨力を向上できない場合がある。数平均分子量が１００００００より高いと、作業性に劣る場合がある。また、オキサゾリン基含有ポリマーは、そのオキサゾリン価が、例えば、１５００ｇ  ｓｏｌｉｄ／ｅｑ．以下、好ましくは、１２００ｇ  ｓｏｌｉｄ／ｅｑ．以下である。オキサゾリン価が１５００ｇ  ｓｏｌｉｄ／ｅｑ．より大きいと、分子中に含まれるオキサゾリン基の量が少なくなり、投錨力を向上できない場合がある。
【００５９】
オキサゾリン基含有ポリマーは、オキサゾリン基が、水分散型粘着剤組成物が含んでいる官能基（カルボキシル基や水酸基など）などと比較的低温で反応するため、オキサゾリン基含有ポリマーを下塗り層に含ませれば、粘着剤層中の官能基などと反応し、強固に密着することができる。
オキサゾリン基含有ポリマーは、通常、一般の市販品が用いられ、具体的には、エポクロスＷＳ−５００（水溶液タイプ、固形分４０％、主鎖：アクリル系、ｐＨ７〜９、オキサゾリン価２２０ｇ  ｓｏｌｉｄ／ｅｑ．、（株）日本触媒製）、エポクロスＷＳ−７００（水溶液タイプ、固形分２５％、主鎖：アクリル系、ｐＨ７〜９、オキサゾリン価２２０ｇ  ｓｏｌｉｄ／ｅｑ．、（株）日本触媒製）などのオキサゾリン基含有アクリル系ポリマー、例えば、エポクロスＫ−１０００シリーズ（エマルションタイプ、固形分４０％、主鎖：スチレン／アクリル系、オキサゾリン価１１００ｇ  ｓｏｌｉｄ／ｅｑ．、ｐＨ７〜９、（株）日本触媒製）、エポクロスＫ−２０００シリーズ（エマルションタイプ、固形分４０％、主鎖：スチレン／アクリル系、ｐＨ７〜９、オキサゾリン価５５０ｇ  ｓｏｌｉｄ／ｅｑ．、（株）日本触媒製）などのオキサゾリン基含有アクリル／スチレン系ポリマーなどが挙げられる。密着力を向上する観点からは、乳化剤を含むエマルションタイプよりも、水溶液タイプのオキサゾリン基含有アクリル系ポリマーが好ましい。
【００６０】
このようなオキサゾリン基含有アクリル系ポリマーであれば、水分散型粘着剤組成物との親和性が良好で、光学フィルムと水分散型粘着剤組成物との密着力を高めて、高い耐加熱性を有する粘着型光学フィルムを得ることができる。
このようなオキサゾリン基含有ポリマーは、一般に、有機溶剤や水などの溶液に、溶解または水分散されており、オキサゾリン基含有ポリマーを含んだ樹脂溶液または水分散液として調製されている。なお、光学フィルムの変質を防止する観点からは、水分散液として調製されていることが好ましい。
【００６１】
また、本発明の粘着型光学フィルムでは、下塗り層は、オキサゾリン基含有ポリマーと複数のカルボキシル基を含有する化合物（つまり、カルボキシル基を複数含有する化合物）との混合物からなることも好ましい。
【００６２】
複数のカルボキシル基を含有する化合物としては、高分子化合物であって、例えば、アクリル酸、メタクリル酸などの不飽和化合物の重合体（ポリアクリル酸、ポリメタクリル酸など）、例えば、これら不飽和化合物の共重合体、具体的には、アクリル酸およびメタクリル酸の共重合体、アクリル酸およびマレイン酸の共重合体、メタクリル酸およびマレイン酸の共重合体、アクリル酸、メタクリル酸およびマレイン酸の共重合体などが挙げられる。好ましくは、アクリル酸およびマレイン酸の共重合体が挙げられる。
また、複数のカルボキシル基を含有する化合物として上記した高分子化合物（必須成分）の他に、任意成分として、例えば、コハク酸、アジピン酸、フタル酸などのジカルボン酸化合物、例えば、クエン酸などのトリカルボン酸化合物などの複数のカルボキシル基を含有する飽和の低分子化合物をさらに含有させることもできる。
【００６３】
複数のカルボキシル基を含有する化合物は、その数平均分子量（ＧＰＣ測定、標準ポリエチレングリコール換算）が、例えば、１０００以上、好ましくは、３０００〜２０００００である。
また、複数のカルボキシル基を含有する化合物が有するカルボキシル基は、その全部または一部が、カチオンと塩を形成していてもよい。
【００６４】
カチオンとしては、例えば、カリウムイオン、ナトリウムイオンなどの無機カチオン、例えば、アンモニウムイオンや、１級アミン、２級アミンまたは３級アミンのカチオンなどの有機カチオンなどが挙げられる。
複数のカルボキシル基を含有する化合物は、通常、一般の市販品が用いられ、具体的には、ポイズ５３２Ａ（アクリル酸／マレイン酸共重合体アンモニウム塩、数平均分子量約１００００、花王（株）製）などが挙げられる。
【００６５】
このようなオキサゾリン基含有ポリマーと複数のカルボキシル基を含有する化合物との混合物は、一般に、有機溶剤や水などの溶液に、溶解または水分散されており、オキサゾリン基含有ポリマーと複数のカルボキシル基を含有する化合物との混合物の樹脂溶液または水分散液として調製されている。好ましくは、これらの混合物が水分散されている、水分散型の、オキサゾリン基含有ポリマーと複数のカルボキシル基を含有する化合物との混合物（水分散型ポリマー）として、調製されている。
【００６６】
一般に、下塗り層として、水溶性の材料を用いた場合において、下塗り層の厚みが厚くなると、高湿の雰囲気下で使用したときに、下塗り層の強度が低下して、層間破壊する場合がある。しかし、このように下塗り層が、オキサゾリン基含有ポリマーと複数のカルボキシル基を含有する化合物との混合物であれば、オキサゾリン基含有ポリマーのオキサゾリン基と、複数のカルボキシル基を含有する化合物のカルボキシル基とが反応することにより、下塗り層が架橋されて、より強固な下塗り層となることで、耐加熱性や耐湿熱性が高くなり、密着力が高くなると推測される。
【００６７】
複数のカルボキシル基を含有する化合物の配合割合は、オキサゾリン基含有ポリマーと複数のカルボキシル基を含有する化合物との総量１００重量部に対して、例えば、１〜３０重量部、好ましくは、２〜２０重量部、さらに好ましくは、３〜１０重量部である。複数のカルボキシル基を含有する化合物が１重量部より少ないと、下塗り層を架橋する効果が低下する場合がある。複数のカルボキシル基を含有する化合物が３０重量部より多いと、下塗り層が白濁して、光学特性が低下する場合がある。
【００６８】
光学フィルムとしては、光学特性を有し、液晶ディスプレイなどに貼着されるフィルムであれば特に制限されず、例えば、偏光フィルム、位相差フィルム、輝度向上フィルム、視野角拡大フィルムなどが挙げられる。
偏光フィルムとしては、偏光子の片面または両面に、透明保護フィルムが設けられたものが用いられる。
【００６９】
偏光子としては、特に制限されず、例えば、ポリビニルアルコール系フィルム、部分ホルマール化ポリビニルアルコール系フィルム、エチレン・酢酸ビニル共重合体系部分ケン化フィルムなどの親水性高分子フィルムに、ヨウ素や二色性染料などの二色性物質で染色し一軸延伸したものや、ポリビニルアルコールの脱水処理物やポリ塩化ビニルの脱塩酸処理物などポリエン系配向フィルムなどが挙げられる。好ましくは、ポリビニルアルコール系フィルムをヨウ素で染色して一軸延伸した偏光子が挙げられる。
【００７０】
透明保護フィルムとしては、例えば、ポリエチレンテレフタレートやポリエチレンナフタレートなどのポリエステル系ポリマーフィルム、ジアセチルセルロースやトリアセチルセルロースなどのセルロース系ポリマーフィルム、ポリメチルメタクリレートなどのアクリル系ポリマーフィルム、ポリスチレンやアクリロニトリル・スチレン共重合体（ＡＳ樹脂）などのスチレン系ポリマーフィルム、ポリカーボネート系ポリマーフィルムなど挙げられる。また、ポリエチレン、ポリプロピレン、シクロまたはノルボルネン構造を有するポリオレフィン、エチレン・プロピレン共重合体などのポリオレフィン系ポリマーフィルム、塩化ビニル系ポリマーフィルム、ナイロン、芳香族ポリアミドなどのアミド系ポリマーフィルム、イミド系ポリマーフィルム、スルホン系ポリマーフィルム、ポリエーテルスルホン系ポリマーフィルム、ポリエーテルエーテルケトン系ポリマーフィルム、ポリフェニレンスルフィド系ポリマーフィルム、ビニルアルコール系ポリマーフィルム、塩化ビニリデン系ポリマーフィルム、ビニルブチラール系ポリマーフィルム、アリレート系ポリマーフィルム、ポリオキシメチレン系ポリマーフィルム、エポキシ系ポリマーフィルム、または上記したポリマーのブレンド物のフィルムなども挙げられる。
【００７１】
透明保護フィルムは、アクリル系、ウレタン系、アクリルウレタン系、エポキシ系、シリコーン系などの熱硬化型、紫外線硬化型の樹脂の硬化層として形成することもできる。
透明保護フィルムとしては、好ましくは、セルロース系ポリマーが挙げられる。透明保護フィルムの厚さは、特に制限されず、例えば、５００μｍ以下、好ましくは、１〜３００μｍ、さらに好ましくは、５〜２００μｍである。
【００７２】
偏光子と透明保護フィルムとを接着処理するには、例えば、イソシアネート系接着剤、ポリビニルアルコール系接着剤、ゼラチン系接着剤、ビニル系接着剤、ラテックス系接着剤、水系ポリエステル接着剤などを用いて接着する。
位相差フィルムとしては、高分子素材を一軸または二軸延伸処理してなる複屈折性フィルム、液晶ポリマーの配向フィルム、液晶ポリマーの配向層をフィルムにて支持したものなどが挙げられる。位相差フィルムの厚さは、特に制限されず、例えば、２０〜１５０μｍである。
【００７３】
高分子素材としては、例えば、ポリビニルアルコール、ポリビニルブチラール、ポリメチルビニルエーテル、ポリヒドロキシエチルアクリレート、ヒドロキシエチルセルロース、ヒドロキシプロピルセルロース、メチルセルロース、ポリカーボネート、ポリアリレート、ポリスルホン、ポリエチレンテレフタレート、ポリエチレンナフタレート、ポリエーテルスルホン、ポリフェニレンスルファイド、ポリフェニレンオキサイド、ポリアリルスルホン、ポリビニルアルコール、ポリアミド、ポリイミド、ポリオレフィン、ポリ塩化ビニル、セルロース系重合体、またはこれらの二元系、三元系各種共重合体、グラフト共重合体、ブレンド物などが挙げられる。これら高分子素材は、延伸などにより配向物（延伸フィルム）となる。
【００７４】
液晶性ポリマーとしては、例えば、液晶配向性を付与する共役性の直線状原子団（メソゲン）がポリマーの主鎖や側鎖に導入された主鎖型や側鎖型の各種のものなどが挙げられる。主鎖型の液晶性ポリマーとしては、例えば、屈曲性を付与するスペーサ部でメソゲン基を結合した構造であり、具体的には、ネマチック配向性のポリエステル系液晶性ポリマー、ディスコティックポリマーやコレステリックポリマーなどが挙げられる。側鎖型の液晶性ポリマーとしては、例えば、ポリシロキサン、ポリアクリレート、ポリメタクリレートまたはポリマロネートを主鎖骨格とし、側鎖として共役性の原子団からなるスペーサ部を介してネマチック配向付与性のパラ置換環状化合物単位からなるメソゲン部を有するものなどが挙げられる。これら液晶性ポリマーは、例えば、ガラス板上に形成したポリイミドやポリビニルアルコールなどの薄膜の表面をラビング処理したもの、酸化珪素を斜方蒸着したものなどの配向処理面上に液晶性ポリマーの溶液を展開して熱処理することにより得られる。
【００７５】
また、位相差フィルムは、例えば、各種波長フィルムや液晶層の複屈折による着色や視野角などの拡大を目的としたもの、その他使用目的に応じて、適宜、位相差を有するものであってよく、２種以上の位相差フィルムを積層して位相差などの光学特性を制御したものなどであってもよい。
輝度向上フィルムとしては、例えば、誘電体の多層薄膜や屈折率異方性が相違する薄膜フィルムの多層積層体など、所定偏光軸の直線偏光を透過して他の光は反射する特性を示すもの、コレステリック液晶ポリマーの配向フィルムやその配向液晶層をフィルム基材上に支持したものなど、左回りまたは右回りのいずれか一方の円偏光を反射して他の光は透過する特性を示すものなどが挙げられる。
【００７６】
視野角拡大フィルムは、液晶ディスプレイの画面を、画面に垂直でなくやや斜めの方向から見た場合でも、画像が比較的鮮明にみえるように視野角を広げるためのフィルムであり、例えば、位相差フィルム、液晶ポリマーなどの配向フィルムや透明基材上に液晶ポリマーなどの配向層を支持したものなどが挙げられる。視野角拡大フィルムとして用いられる位相差フィルムには、面方向に二軸に延伸された複屈折を有するポリマーフィルムや、面方向に一軸に延伸され厚さ方向にも延伸された厚さ方向の屈折率を制御した複屈折を有するポリマーや傾斜配向フィルムのような二方向延伸フィルムなどが用いられる。
【００７７】
以下、図１を参照して、本発明の粘着型光学フィルムの製造方法について、説明する。
粘着型光学フィルムを得るには、まず、光学フィルム１を用意する。
そして、光学フィルム１の片面に、下塗り層２を設ける。なお、この説明において、下塗り層２は、光学フィルムの片面に設けられるが、必要により、図示しないが両面に設けてもよい。
【００７８】
下塗り層２を設けるには、例えば、光学フィルム１に、オキサゾリン基含有ポリマー、または、オキサゾリン基含有ポリマーと複数のカルボキシル基を含有する化合物との混合物の、樹脂溶液または水分散液を、ナイフコーティング法などの公知のコーティング方法により、直接コーティングして乾燥する。
下塗り層２の厚み（乾燥後厚み）は、例えば、１〜５００ｎｍ、好ましくは、１０〜４５０ｎｍ、さらに好ましくは、２０〜４００ｎｍの範囲に設定される。下塗り層２の厚みが上記した範囲内に設定されれば、光学フィルム１と粘着剤層３との密着力を十分に高くすることができる。
【００７９】
次いで、光学フィルム１の片面に、下塗り層２を介在させて、粘着剤層３を設ける。
粘着剤層３を設けるには、例えば、上記した下塗り層２に、粘着剤層３が形成された離型シート４から、粘着剤層３を転写する方法が挙げられる。粘着剤層３が形成された離型シート４は、離型シート４にナイフコーティング法などの公知のコーティング方法により、水分散型粘着剤組成物を直接コーティングして、これを乾燥することにより調製することができる。また、粘着剤層３を転写するには、粘着剤層３が形成された離型シート４を、下塗り層２が設けられた光学フィルム１に、下塗り層２と粘着剤層３とが接触するように、貼り合わせた後、粘着剤層３から離型シート４を引き剥がす。
【００８０】
また、粘着剤層３を設けるには、例えば、上記した下塗り層２に、水分散型粘着剤組成物をナイフコーティング法などの公知のコーティング方法により、直接コーティングして乾燥するようにすることもできる。
離型シート４としては、紙、ポリエチレン、ポリプロピレン、ポリエチレンテレフタレートなどの合成樹脂フィルム、ゴムシート、紙、布、不織布、ネット、発泡シートや金属箔、またこれら積層シート体などが挙げられる。離型シート４の表面には、粘着剤層３からの剥離性を高めるため、必要に応じて、シリコーン処理、長鎖アルキル処理、フッ素処理などの処理がなされていてもよい。
【００８１】
粘着剤層３の厚み（乾燥後厚み）は、例えば、１〜１００μｍ、好ましくは、３〜５０μｍ、さらに好ましくは、５〜４０μｍの範囲に設定される。
このように、光学フィルム１の少なくとも片面に、下塗り層２を介在させて、粘着剤組成物からなる粘着剤層３を設けることによって、本発明の粘着型光学フィルムを得ることができる。
【００８２】
このようにして得られる本発明の粘着型光学フィルムは、光学フィルムの光学特性などを損なわずに、偏光フィルム、位相差フィルム、輝度向上フィルム、視野角拡大フィルムなどの光学フィルムなどとして、各種産業用途に好適に用いられる。
特に、このような粘着型光学フィルムは、粘着剤層３と光学フィルム１との密着力が高いので、液晶ディスプレイなどに貼着する場合には、光学フィルム１を液晶ディスプレイに貼着した後、位置調整のために、一旦剥離して再貼着（リワーク）しても、剥離時の粘着剤残りを有効に抑えて、リワークすることができる。そのため、効率的な貼着作業を実現することができる。
【００８３】
また、粘着型光学フィルムの切断や搬送時などの使用工程におけるハンドリングの際、粘着型光学フィルムの端部が人やまわりの物に接触しても、粘着剤欠けを有効に抑えることができるので、粘着剤欠けに起因した液晶ディスプレイの表示不良を有効に防止することができる。
さらに、このような粘着型光学フィルムは、高い耐加熱性を有するので、液晶ディスプレイなどに貼着すれば、高温雰囲気下においても、液晶ディスプレイとの密着力の低下を有効に防止して、高温雰囲気下でも優れた耐久性を得ることができる。
【００８４】
さらにまた、このような粘着型光学フィルムは、高い耐湿熱性を有するので、液晶ディスプレイなどに貼着すれば、高温高湿雰囲気下においても、液晶ディスプレイとの密着力の低下を有効に防止して、高温高湿雰囲気下でも優れた耐久性を得ることができる。
本発明の粘着型光学フィルムは、高い耐加熱性や耐湿熱性を有しているので、画像表示装置のガラス基板の表面に貼着すれば、高温雰囲気下や高温高湿雰囲気でも優れた耐久性を得ることができる。
【００８５】
そのため、このようにして得られる粘着型光学フィルムを、液晶ディスプレイ、有機エレクトロルミネセンス装置（有機ＥＬ表示装置）、プラズマディスプレイパネル（ＰＤＰ）などの画像表示装置のガラス基板の表面に、下塗り層２が介在された粘着剤層３を介して貼着することにより、耐久性に優れた画像表示装置を得ることができる。
なお、通常の水分散型粘着剤組成物では、被着体への密着性を高めるためには、ロジン系樹脂、エラストマーなどの粘着付与樹脂などを添加するが、本発明の粘着型光学フィルムに用いられる水分散型粘着剤組成物は、水分散型でありながら、そのような粘着付与樹脂を添加することなく、密着性を高めることができるので、低コストで密着性が高い水分散型粘着剤組成物からなる粘着剤層を備えている粘着型光学フィルム、および、このような粘着型光学フィルムを用いた画像表示装置を得ることができる。
【実施例】
【００８６】
以下に実施例および比較例を挙げて、本発明をより具体的に説明する。ただし、本発明は、以下の実施例および比較例に何ら制限されるものではない。なお、以下の説明において、「部」および「％」は、特に明記のない限り、重量基準である。
実施例１
（モノマープレエマルションの調製）
容器に、原料モノマーとして、アクリル酸ブチル１００部、アクリル酸５部、モノ［ポリ（プロピレンオキシド）メタクリレート］リン酸エステル（プロピレンオキシドの平均重合度約５．０）２部、３−メタクリロイルオキシプロピル−トリメトキシシラン（ＫＢＭ−５０３、信越化学（株）製）０．０１部を加えて混合し、モノマー混合物を調製した。次いで、調製したモノマー混合物６２７ｇに、乳化剤としてアクアロンＨＳ−１０（第一工業製薬（株）製）１３ｇ（２部（固形分））、イオン交換水３６０ｇを加え、ホモジナイザー（特殊機化（株）製）を用いて、５分間、５０００（１／ｍｉｎ）で、攪拌し強制乳化して、モノマープレエマルションを調製した。
（水分散型粘着剤組成物の調製）
冷却管、窒素導入管、温度計および攪拌機を備えた反応容器に、上記で調製したモノマープレエマルションのうちの２００ｇ、イオン交換水３３０ｇを仕込み、次いで、反応容器を窒素置換し、２，２’−アゾビス［Ｎ−（２−カルボキシエチル）−２−メチルプロピオンアミジン］水和物（ＶＡ−０５７、和光純薬工業（株）製）０．２ｇを添加して、６０℃で、１時間重合した。次いで、残りのモノマープレエマルションのうちの８００ｇを、反応容器に３時間かけて滴下して、その後、３時間重合させた。さらにその後、窒素置換しながら、６０℃で３時間重合し、固形分４８％の水分散型粘着剤組成物のエマルション溶液を得た。次いで、これを室温まで冷却し、１０％アンモニア水を添加して、ｐＨを８に調整し、さらに、アクリル系増粘剤アロンＢ−５００（東亞合成（株）製）３．０ｇを添加して、水分散型粘着剤組成物を調製した。
（光学フィルムの調製）
ポリビニルアルコールフィルム（厚み８０μｍ）を、４０℃のヨウ素水溶液中で、元長の５倍に延伸し、その後、ポリビニルアルコールフィルムをヨウ素水溶液から引き上げ、５０℃で、４分間乾燥させて、偏光子を得た。この偏光子の両側に、ポリビニルアルコール型接着剤を用いて、透明保護フィルムとしてトリアセチルセルロースフィルムを接着して、光学フィルムを得た。
（下塗り処理）
下塗り処理は、エポクロスＷＳ−５００（オキサゾリン基含有アクリル系ポリマー、（株）日本触媒製）を、水とエタノールとの混合溶媒（重量比で１：１）にて固形分が０．２５重量％になるように希釈した液を、ワイヤーバー♯５を用いて、上記光学フィルムの片面に塗布し、４０℃で２分間乾燥して処理した。
（粘着型光学フィルムの作製）
調製した水分散型粘着剤組成物を、離型フィルム（ポリエチレンテレフタレート基材、ダイヤホイル  ＭＲＦ３８、三菱化学ポリエステル（株）製）に、コーティングし、１００℃で２分間加熱処理して、厚さ２３μｍの粘着剤層を形成し、これを予め下塗り処理した光学フィルムの処理面に貼着し、粘着型光学フィルムを作製した。
【００８７】
実施例２
実施例１の下塗り処理において、エポクロスＷＳ−５００（オキサゾリン基含有アクリル系ポリマー、（株）日本触媒製）を、ＷＳ−７００（オキサゾリン基含有アクリル系ポリマー、（株）日本触媒製）に変更した以外は、実施例１と同様に処理して、粘着型光学フィルムを作製した。
【００８８】
実施例３
実施例１のモノマープレエマルションの調製において、３−メタクリロイルオキシプロピル−トリメトキシシラン（ＫＢＭ−５０３、信越化学（株）製）０．０１部を、３−メタクリロイルオキシプロピル−トリメトキシシラン（ＫＢＭ−５０３、信越化学（株）製）０．０２部に変更し、乳化剤としてアクアロンＨＳ−１０（第一工業製薬（株）製）１３ｇ（２部（固形分））を、アクアロンＨＳ−１０（第一工業製薬（株）製）１９ｇ（３部（固形分））に変更し、イオン交換水３６０ｇを、イオン交換水３５４ｇに変更した以外は、実施例１と同様に処理して、モノマープレエマルションを調製した。続いて、実施例１と同様の方法で水分散型粘着剤組成物を調製した。
【００８９】
次いで、実施例１の下塗り処理における下塗り剤溶液の調製において、下塗り剤溶液のエポクロスＷＳ−５００（オキサゾリン基含有アクリル系ポリマー、（株）日本触媒製）を、エポクロスＷＳ−７００（オキサゾリン基含有アクリル系ポリマー、（株）日本触媒製）と、ポイズ５３２Ａ（アクリル酸／マレイン酸共重合体アンモニウム塩、数平均分子量約１００００、花王（株）製）との混合溶液（混合比は、固形分比で、９５：５）に変更し、下塗り剤溶液の固形分０．２５重量％を２．０重量％に変更した以外は、実施例１と同様に処理して、下塗り剤溶液を調製し、粘着型光学フィルムを作製した。
【００９０】
実施例４
実施例１のモノマープレエマルションの調製において、モノ［ポリ（プロピレンオキシド）メタクリレート］リン酸エステル（プロピレンオキシドの平均重合度約５．０）２部を、モノ［ポリ（プロピレンオキシド）メタクリレート］リン酸エステル（プロピレンオキシドの平均重合度約５．０）３部に変更し、乳化剤としてアクアロンＨＳ−１０（第一工業製薬（株）製）１３ｇ（２部（固形分））を、ハイテノールＬＡ−１６（第一工業製薬（株）製）１３ｇ（２部（固形分））に変更した以外は、実施例１と同様に処理して、モノマープレエマルションを調製した。続いて、実施例１と同様の方法で水分散型粘着剤組成物を調製した。
【００９１】
次いで、実施例２と同様に処理して、粘着型光学フィルムを作製した。
実施例５
実施例１のモノマープレエマルションの調製において、モノ［ポリ（プロピレンオキシド）メタクリレート］リン酸エステル（プロピレンオキシドの平均重合度約５．０）２部を、モノ［ポリ（プロピレンオキシド）メタクリレート］リン酸エステル（プロピレンオキシドの平均重合度約５．０）４部に変更し、乳化剤としてアクアロンＨＳ−１０（第一工業製薬（株）製）１３ｇ（２部（固形分））を、ハイテノールＬＡ−１６（第一工業製薬（株）製）１９ｇ（３部（固形分））に変更し、イオン交換水３６０ｇを、イオン交換水３５４ｇに変更した以外は、実施例１と同様に処理して、モノマープレエマルションを調製した。続いて、実施例１と同様の方法で水分散型粘着剤組成物を調製した。
【００９２】
次いで、実施例２と同様に処理して、粘着型光学フィルムを作製した。
実施例６
実施例５と同様により、モノマープレエマルションを調製し、水分散型粘着剤組成物を調製した。
次いで、実施例１の下塗り処理における下塗り剤溶液の調製において、下塗り剤溶液のエポクロスＷＳ−５００（オキサゾリン基含有アクリル系ポリマー、（株）日本触媒製）を、ＷＳ−７００（オキサゾリン基含有アクリル系ポリマー、（株）日本触媒製）に変更し、下塗り剤溶液の固形分０．２５重量％を０．１重量％に変更した以外は、実施例１と同様に処理して、粘着型光学フィルムを作製した。
【００９３】
実施例７
実施例５と同様にして、モノマープレエマルションを調製し、水分散型粘着剤組成物を調製した。
次いで、実施例１の下塗り処理における下塗り剤溶液の調製において、下塗り剤溶液のエポクロスＷＳ−５００（オキサゾリン基含有アクリル系ポリマー、（株）日本触媒製）を、ＷＳ−７００（オキサゾリン基含有アクリル系ポリマー、（株）日本触媒製）に変更し、下塗り剤溶液の固形分０．２５重量％を０．５重量％に変更した以外は、実施例１と同様に処理して、粘着型光学フィルムを作製した。
【００９４】
実施例８
実施例１のモノマープレエマルションの調製において、アクリル酸５部を、β−カルボキシエチルアクリレート（Ｓｉｐｏｍｅｒ  β−ＣＥＡ、ローディア日華（株）製）１１部に変更し、モノ［ポリ（プロピレンオキシド）メタクリレート］リン酸エステル（プロピレンオキシドの平均重合度約５．０）２部を、モノ［ポリ（プロピレンオキシド）メタクリレート］リン酸エステル（プロピレンオキシドの平均重合度約５．０）４部に変更した以外は、実施例１と同様に処理して、モノマープレエマルションを調製した。続いて、実施例１と同様の方法で水分散型粘着剤組成物を調製した。
【００９５】
次いで、実施例２と同様に処理して、粘着型光学フィルムを作製した。
実施例９
実施例１のモノマープレエマルションの調製において、アクリル酸５部を、アクリル酸０．５部とω−カルボキシ−ポリカプロラクトンモノアクリレート（アロニクスＭ−５３００、カプロラクトン基の平均重合度約２、東亞合成（株）製）１８．８部とに変更し、モノ［ポリ（プロピレンオキシド）メタクリレート］リン酸エステル（プロピレンオキシドの平均重合度約５．０）２部を、モノ［ポリ（プロピレンオキシド）メタクリレート］リン酸エステル（プロピレンオキシドの平均重合度約５．０）４部に変更し、乳化剤としてアクアロンＨＳ−１０（第一工業製薬（株）製）１３ｇ（２部（固形分））を、ハイテノールＬＡ−１６（第一工業製薬（株）製）１９ｇ（３部（固形分））に変更した以外は、実施例１と同様に処理して、モノマープレエマルションを調製した。続いて、実施例１と同様の方法で水分散型粘着剤組成物を調製した。
【００９６】
次いで、実施例２と同様に処理して、粘着型光学フィルムを作製した。
比較例１
実施例１のモノマープレエマルションの調製において、モノ［ポリ（プロピレンオキシド）メタクリレート］リン酸エステル（プロピレンオキシドの平均重合度約５．０）を添加せず、３−メタクリロイルオキシプロピル−トリメトキシシラン（ＫＢＭ−５０３、信越化学（株）製）０．０１部を、３−メタクリロイルオキシプロピル−トリメトキシシラン（ＫＢＭ−５０３、信越化学（株）製）０．０６部に変更した以外は、実施例１と同様に処理して、モノマープレエマルションを調製した。続いて、実施例１と同様の方法で水分散型粘着剤組成物を調製した。
【００９７】
次いで、実施例２と同様に処理して、粘着型光学フィルムを作製した。
比較例２
比較例１と同様にして、モノマープレエマルションを調製し、水分散型粘着剤組成物を調製した。
次いで、実施例１の下塗り処理における下塗り剤溶液の調製において、下塗り剤溶液のエポクロスＷＳ−５００（オキサゾリン基含有アクリル系ポリマー、（株）日本触媒製）を、水分散型ウレタン樹脂（タケラックＷ５１１、三井武田ケミカル（株）製）と水分散型イソシアネート系硬化剤（タケネートＷＤ７２５、三井武田ケミカル（株）製）との混合溶液（混合比は、固形分比で、１：１）に変更し、下塗り剤溶液の固形分０．２５重量％を２．０重量％に変更した以外は、実施例１と同様に処理して、下塗り剤溶液を調製し、粘着型光学フィルムを作製した。
【００９８】
比較例３
実施例１のモノマープレエマルションの調製において、モノ［ポリ（プロピレンオキシド）メタクリレート］リン酸エステル（プロピレンオキシドの平均重合度約５．０）を添加せず、３−メタクリロイルオキシプロピル−トリメトキシシラン（ＫＢＭ−５０３、信越化学（株）製）０．０１部を、３−メタクリロイルオキシプロピル−トリメトキシシラン（ＫＢＭ−５０３、信越化学（株）製）０．０２部に変更した以外は、実施例１と同様に処理して、モノマープレエマルションを調製した。続いて、実施例１と同様の方法で水分散型粘着剤組成物を調製した。
【００９９】
次いで、実施例１の下塗り処理における下塗り剤溶液の調製において、下塗り剤溶液のエポクロスＷＳ−５００（オキサゾリン基含有アクリル系ポリマー、（株）日本触媒製）を、ポリメントＳＫ−１０００（エチレンイミン変性アクリル系ポリマー、（株）日本触媒製）に変更し、下塗り剤溶液の固形分０．２５重量％を２．０重量％に変更した以外は、実施例１と同様に処理して、粘着型光学フィルムを作製した。
【０１００】
比較例４
実施例１のモノマープレエマルションの調製において、モノ［ポリ（プロピレンオキシド）メタクリレート］リン酸エステル（プロピレンオキシドの平均重合度約５．０）２部をモノ［ポリ（エチレンオキシド）メタクリレート］リン酸エステル（エチレンオキシドの平均重合度約５．５）２部に変更し、乳化剤としてアクアロンＨＳ−１０（第一工業製薬（株）製）１３ｇ（２部（固形分））を、ラテムルＰＤ−１０４（花王（株）製、２０％水溶液）６５ｇ（２部（固形分））に変更し、イオン交換水３６０ｇを、イオン交換水３０８ｇに変更した以外は、実施例１と同様に処理して、モノマープレエマルションを調製した。続いて、実施例１と同様の方法で水分散型粘着剤組成物を調製した。
【０１０１】
次いで、比較例３と同様に処理して、粘着型光学フィルムを作製した。
比較例５
実施例１のモノマープレエマルションの調製において、アクリル酸５部を、アクリル酸２０部に変更し、モノ［ポリ（プロピレンオキシド）メタクリレート］リン酸エステル（プロピレンオキシドの平均重合度約５．０）を添加しなかった以外は、実施例１と同様に処理して、モノマープレエマルションを調製した。続いて、実施例１と同様の方法で重合した。しかし、重合中に凝集したため、水分散型粘着剤組成物を得ることができなかった。
【０１０２】
比較例６
実施例１のモノマープレエマルションの調製において、アクリル酸を添加せず、モノ［ポリ（プロピレンオキシド）メタクリレート］リン酸エステル（プロピレンオキシドの平均重合度約５．０）２部を、モノ［ポリ（エチレンオキシド）メタクリレート］リン酸エステル（エチレンオキシドの平均重合度約５．５）２５部に変更した以外は、実施例１と同様に処理して、モノマープレエマルションを調製した。続いて、実施例１と同様の方法で重合した。しかし、重合中に凝集したため、水分散型粘着剤組成物を得ることができなかった。
【０１０３】
【表１】
0004722781.tif 000010
【０１０４】
なお、表１中、モノマー組成は、重量部で表す。また、表１中、カルボキシル基濃度およびリン酸基濃度についても、併記する。
なお、表１中、カルボキシル基濃度については、アクリル酸の分子量を７２とし、β−カルボキシエチルアクリレートの分子量を１４４とし、ω−カルボキシ−ポリカプロラクトンモノアクリレート（カプロラクトン基の平均重合度約２）の分子量（平均分子量）を２７６として、算出した。
【０１０５】
また、表１中、リン酸基濃度については、モノ［ポリ（プロピレンオキシド）メタクリレート］リン酸エステル（プロピレンオキシドの平均重合度約５．０）の分子量（平均分子量）を４５６とし、モノ［ポリ（エチレンオキシド）メタクリレート］リン酸エステル（エチレンオキシドの平均重合度約５．５）の分子量（平均分子量）を４１３．５として、算出した。
【０１０６】
また、表１における下塗り剤溶液（下塗り層）欄の数値は、下塗り剤溶液における固形分重量％を示す。かっこ内の数値は、固形分比を示す。
（評価）
１）  粘着型光学フィルムのガラス接着性  
各実施例および各比較例の粘着型光学フィルムを、幅２５ｍｍに切断し、これを、ガラス板（コーニング＃１７３７、コーニング（株）製）に貼着し、２ｋｇのゴムローラーを１往復させて圧着して、５０℃、０．５ＭＰａのオートクレーブ中に１５分間放置し、次いで、２５℃に冷却して、９０°剥離接着力（剥離速度３００ｍｍ／ｍｉｎ）を測定した（初期接着力）。
【０１０７】
また、オートクレーブ中で放置した後、さらに、６０℃の雰囲気下で、４０時間放置し、次いで、２５℃に冷却して、９０°剥離接着力（剥離速度３００ｍｍ／ｍｉｎ）を測定した。その結果を、表２に示す。
なお、ガラス接着性は、剥離接着力の値が高いほど、良好であることを示す。
２）  粘着型光学フィルムの接着固定性
各実施例および各比較例の粘着型光学フィルムを、２３５×３１０ｍｍの大きさに切断し、これを、厚さ０．７ｍｍのガラス板（コーニング＃１７３７、コーニング（株）製）に貼着し、５０℃、０．５ＭＰａのオートクレーブ中に１５分間放置した後、９０℃の雰囲気下、および、６０℃／９０％ＲＨの雰囲気下で、５００時間加熱して、粘着型光学フィルムの剥がれの有無を目視観察により確認した。その結果を、表２に示す。
【０１０８】
なお、粘着型光学フィルム剥がれの有無については、下記の基準で確認した。
○：剥がれなどの変化が認められなかった
△：粘着型光学フィルムの端部に１ｍｍ未満の剥がれが認められた
×：粘着型光学フィルムの端部に１ｍｍ以上の剥がれが認められた
３）  水分散型粘着剤組成物のゲル分率
各実施例および各比較例で得られた水分散型粘着剤組成物（約１００ｍｇ）を、まず、予め重量測定したテフロンシート（登録商標  品番：ＮＴＦ−１１２２）およびタコ糸（１２ｃｍ）により包み、この包みを重量測定した。次いで、５０ｍｌガラス瓶に、この包みを入れ、次いで、酢酸エチルを十分に加えガラス瓶を密封して、室温で７日間浸漬した。その後、浸漬した包みを取り出し、テフロンシートに付着した酢酸エチルを拭き取った後、この包みを１３０℃で２時間、乾燥機で乾燥した。その後、乾燥後の包みを重量測定した。そして、下記の式により、ゲル分率を算出した。
【０１０９】
ゲル分率（重量％）＝｛（Ｃ−Ａ）／（Ｂ−Ａ）｝×１００
なお、式中の記号の詳細については、以下の通りである。
Ａ（ｇ）：テフロンシートおよびタコ糸の総重量（風袋重量）
Ｂ（ｇ）：テフロンシートおよびタコ糸と、水分散型粘着剤組成物との酢酸エチル浸漬、乾燥前の総重量
Ｃ（ｇ）：テフロンシートおよびタコ糸と、水分散型粘着剤組成物との酢酸エチル浸漬、乾燥後の総重量
その測定結果を、表２に示す。
【０１１０】
【表２】
0004722781.tif 000011
【図面の簡単な説明】
【０１１１】
【図１】本発明の粘着型光学フィルムの一実施形態の拡大断面図である。
【符号の説明】
【０１１２】
１    光学フィルム
２    下塗り層
３    粘着剤層
４    離型シート
【図１】
0004722781.tif 000015